(57)【要約】  フロートバス３で成形されたガラスリボン６を、フロートバス３の下流側に配備された搬送経路７の複数のローラ８によって連続的に搬送しつつ徐々に冷却するに際して、搬送経路７上におけるガラスリボン６が、歪点−１０℃以上で且つ徐冷点＋３０℃以下の温度領域Ｓ内にある時に、ガラスリボン６に搬送方向Ａの圧縮応力及び引張応力が印加することを抑制するように該ガラスリボン６の搬送速度Ｖ１1、Ｖ１2に対するローラ８の周速度Ｖ２1、Ｖ２2を調整する。
2011136122.tif 000002
【特許請求の範囲】
【請求項１】
フロートバスで成形されたガラスリボンを、該フロートバスの下流側に配備された搬送経路の複数のローラによって連続的に搬送しつつ徐々に冷却するガラス板の製造方法において、
前記搬送経路上におけるガラスリボンが、歪点−１０℃以上で且つ徐冷点＋３０℃以下の温度領域内にある時に、前記ガラスリボンに搬送方向の圧縮応力及び引張応力が印加することを抑制するように該ガラスリボンの搬送速度に対する前記ローラの周速度を調整することを特徴とするガラス板の製造方法。
【請求項２】
前記ガラスリボンの搬送速度に対する前記ローラの周速度の調整は、該ガラスリボンの搬送速度と該ローラの周速度とが同一もしくは略同一になるように行うことを特徴とする請求項１に記載のガラス板の製造方法。
【請求項３】
前記ガラスリボンが、歪点−１０℃以上で且つ徐冷点＋３０℃以下の温度領域内にある時に、該ガラスリボンの冷却速度が１０〜５０℃／分の範囲内にあることを特徴とする請求項１または２に記載のガラス板の製造方法。
【請求項４】
フロートバスで成形されたガラスリボンを、該フロートバスの下流側に配備された搬送経路の複数のローラによって連続的に搬送しつつ徐々に冷却するように構成したガラス板の製造装置において、
前記搬送経路上におけるガラスリボンが、歪点−１０℃以上で且つ徐冷点＋３０℃以下の温度領域内にある時に、前記ガラスリボンに搬送方向の圧縮応力及び引張応力が印加することを抑制するように前記ガラスリボンの搬送速度に対する前記ローラの周速度の調整が行われることを特徴とするガラス板の製造装置。
【発明の詳細な説明】
【技術分野】
【０００１】
本発明は、フロート法を用いたガラス板の製造方法及びその装置に係り、詳しくは、フロートバスの下流側に配備された搬送経路を構成している複数のローラの速度調整に関する。
【背景技術】
【０００２】
周知のように、プラズマディスプレイ（ＰＤＰ）や液晶ディスプレイ（ＬＣＤ）等のフラットパネルディスプレイ（ＦＰＤ）用のガラス基板に代表される各種のガラス板は、その一例として、フロート法と称される方法を用いて製造される。このフロート法を用いてガラス板を製造する際には、溶融錫が貯留されたフロートバスの下流側に、複数のローラを有する搬送経路を配備し、この複数のローラによって、フロートバスで成形されたガラスリボンを連続的に搬送しつつ徐々に冷却することが行われる。【０００３】
このフロート法によるガラス板の製造過程においては、図６に示すような手法によりガラスリボンの成形および冷却が行われる。すなわち、フロートバス３ｘの溶融錫２ｘ上には、上流側から溶融ガラスが連続的に供給され、この溶融ガラスの下流側に向かう流延時に、トップロール等を用いて幅方向両側への引張力が付与されることにより、必要な厚みと幅を有するガラスリボン６ｘが成形される。そして、この成形された軟質のガラスリボン６ｘは、フロートバス３ｘの出口部分であるドロスボックス４ｘ内を通過した後、その下流側に配備された徐冷炉５ｘ内に連続的に搬送される。【０００４】
このドロスボックス４ｘ内および徐冷炉５ｘ内は、下流側に移行するに連れて温度が低下するように構成されており、この両者４ｘ、５ｘの内部空間には、搬送経路７ｘを構成する複数のローラ（搬送ローラ）８ｘが配設されている。したがって、フロートバス３ｘで成形されたガラスリボン６ｘは、搬送経路７ｘを構成する複数のローラ８ｘによって連続的に搬送されつつ徐々に冷却されて固化されていき、徐冷炉５ｘの下流端から搬出された後、所定長さに切断されることにより、ＦＰＤ用のガラス基板に代表されるガラス板が得られる。【０００５】
このＦＰＤ用等のガラス基板は、例えばパネル製造過程において熱工程を経た場合、ガラスの構造緩和により熱収縮が生じる。特に、ＰＤＰ等の場合には、電極等をパターン形成した前面ガラス基板と背面ガラス基板とを精度良く貼り合わせて構成される関係上、上記の熱工程においてガラス基板の熱収縮量に差が生じると、パターンのずれの原因となるため、パネルの画素が正常に表示されないという不具合を招く。【０００６】
ところで、ガラス基板の熱収縮率は、上記の搬送経路７ｘにおけるガラスリボン６ｘの冷却速度に依存することが周知となっている。そこで、ＰＤＰ用等のガラス基板の製造過程においては、ガラス基板の熱収縮率に差が生じないようにするため、ガラスリボン６ｘの冷却速度をドロスボックス４ｘ内及び徐冷炉５ｘ内で厳密に制御している。ここで、ドロスボックス４ｘ及び徐冷炉５ｘの内部空間には、多数のローラ（搬送ローラ）８ｘが配列されるのが通例であって、それらのローラ８ｘを一定の速度で回転させることにより、ガラスリボン６ｘに送りを付与して、ドロスボックス４ｘ及び徐冷炉５ｘ内を通過させるように構成している。【０００７】
この場合において、ガラスリボン６ｘに接触しているローラ８ｘの周速度が、ガラスリボン６ｘにおけるその接触部位の移動を阻害するような速度であると、その接触部位の直上流側に位置するガラスリボン６ｘを搬送方向において圧縮する応力が発生する。これとは逆に、ガラスリボン６ｘに接触しているローラ８ｘの周速度が、ガラスリボンにおけるその接触部位の移動を助長するような速度であると、ガラスリボン６を搬送方向において引っ張る応力が発生する。【０００８】
そして、ガラスリボン６ｘに上記の圧縮応力が印加された場合、その圧縮応力はガラスリボン６ｘの搬送方向におけるガラスの構造緩和を助長し、逆に引張応力が印加された場合には、その引張応力はガラスリボン６ｘの搬送方向におけるガラスの構造緩和を阻害する。従って、ドロスボックス４ｘ及び徐冷炉５ｘ内においてガラスリボン６ｘの冷却速度を厳密に制御したとしても、上述の応力の印加によりガラスリボン６ｘの搬送方向とこれに直交する幅方向との両方向におけるガラスの構造緩和に差が生じ、ガラス基板の熱収縮率の差となって現れる。【０００９】
このような問題に対処すべく、特許文献１によれば、フロート法によるガラス基板の製造過程において、ガラスリボンの徐冷点よりも２００〜３５０℃低温の領域で、当該ガラスリボンの幅方向に温度差を設ける方法が開示されている。
【先行技術文献】
【特許文献】
【００１０】
【特許文献１】特開２００７−２３０８１７号公報
【発明の概要】
【発明が解決しようとする課題】
【００１１】
しかしながら、上記の特許文献１に開示された方法によれば、ガラスリボンの徐冷点よりも２００〜３５０℃低温の領域内の何れかの部分において、ガラスリボンを幅方向に三等分した各部の温度を、両側部分が中央部分に比して１０〜３５℃高くなるように制御している。【００１２】
そのため、ガラスリボンの幅方向における三箇所の温度差に起因して、当該ガラスリボンの幅方向に一時的な歪が発生し得ることから、ガラスリボンを破損に至らしめる要因となり、却って問題が大きくなる。【００１３】
本発明は、上記事情に鑑み、フロート法によるガラス板の製造過程において、ガラスリボンの搬送方向と幅方向とに対応するガラス板の熱収縮率の差を、ガラスリボンの幅方向に温度差を設けることによる破損等の発生を招くことなく低減させることを技術的課題とする。
【課題を解決するための手段】
【００１４】
上記技術的課題を解決するために創案された本発明に係る方法は、フロートバスで成形されたガラスリボンを、該フロートバスの下流側に配備された搬送経路の複数のローラによって連続的に搬送しつつ徐々に冷却するガラス板の製造方法において、前記搬送経路上におけるガラスリボンが、歪点−１０℃以上で且つ徐冷点＋３０℃以下の温度領域内にある時に、前記ガラスリボンに搬送方向の圧縮応力及び引張応力が印加することを抑制するように該ガラスリボンの搬送速度に対する前記ローラの周速度を調整することに特徴づけられる。ここで、「ガラスリボンの搬送速度」とは、ガラスリボンが下流側に向って搬送されることにより該ガラスリボンが冷却されて搬送方向に収縮することに伴って該ガラスリボンの移動速度が遅くなることをも加味した搬送速度を意味する。【００１５】
このような構成によれば、フロートバスで成形されて搬送経路の複数のローラによって搬送されているガラスリボンが、［歪点−１０℃］以上で且つ［徐冷点＋３０℃］以下の温度領域内にある時には、当該ガラスリボンの搬送速度に対するローラの周速度が調整されることにより、ガラスリボンに搬送方向の圧縮応力及び引張応力が印加されることを抑制することができる。この場合、ガラスリボンに対しては幅方向の応力が印加されることはない。これにより、ガラスリボンの搬送方向と幅方向との両方向においてガラスの構造緩和の差が生じることを抑制し得ることになり、その結果として、最終的に得られるガラス板の上記両方向における熱収縮率の差を低減させることが可能となる。すなわち、本発明者は、ガラスリボンに印加された圧縮応力や引張応力が、ガラスの構造緩和に与える影響の大きさは、その応力が印加される温度領域に大きく依存することを見出した。そして、［歪点−１０℃］未満、または［徐冷点＋３０℃］超の温度領域においては、ガラスリボンに搬送方向の応力が印加されたとしても、その応力がガラスの構造緩和に与える影響を無視し得ることを知見した。そこで、鋭意研究を重ねた結果、［歪点−１０℃］以上で且つ［徐冷点＋３０℃］以下の温度領域内において、ガラスリボンに搬送方向の応力が印加されることを抑制するように、ガラスリボンの搬送速度に対するローラの周速度を調整すれば好適であることを案出するに至った。これにより、ガラスの構造緩和の差が抑制され得ることになり、その結果として、ガラス板の熱収縮率の差を低減させることができるという効果を得るに至った。【００１６】
この場合、前記ガラスリボンの搬送速度に対する前記ローラの周速度の調整は、該ガラスリボンの搬送速度と該ローラの周速度とが同一もしくは略同一になるように行うことが好ましい。【００１７】
このようにすれば、［歪点−１０℃］以上で且つ［徐冷点＋３０℃］以下の温度領域内では、ガラスリボンの搬送速度とローラの周速度とが同一もしくは略同一になるので、当該ガラスリボンに搬送方向の応力が実質的に印加されなくなる。これにより、ガラスリボンの搬送方向と幅方向との両方向におけるガラスの構造緩和の差、及び最終的に得られるガラス板の上記両方向における熱収縮率の差を可及的に低減させることが可能となる。【００１８】
更に、前記ガラスリボンが、歪点−１０℃以上で且つ徐冷点＋３０℃以下の温度領域内にある時には、該ガラスリボンの冷却速度が１０〜５０℃／分の範囲内にあることが好ましい。【００１９】
このようにすれば、［歪点−１０℃］以上で且つ［徐冷点＋３０℃］以下の温度領域内において、ガラスリボンの搬送方向と幅方向との両方向に対してガラスの構造緩和の差が生じることを、より一層適切に抑制することが可能となる。すなわち、本発明者は、ガラスリボンに印加された圧縮応力や引張応力が、ガラスの構造緩和に与える影響の大きさは、上述の如くその応力が印加される温度領域に依存するのみならず、ガラスリボンの冷却速度にも依存することを見出した。そして、鋭意研究を重ねた結果、ガラスリボンの冷却速度が５０℃／分よりも大きいと、［徐冷点＋３０℃］超の温度領域での応力の印加の影響が無視できなくなるおそれがあると共に、ガラスリボンの冷却速度が１０℃／分よりも小さいと、［歪点−１０℃］未満の温度領域での応力の印加の影響が無視できなくなるおそれがあることを知見するに至った。従って、ガラスリボンの冷却速度が上記の数値範囲内にあれば、これらの弊害が生じるおそれを回避し得ることになる。【００２０】
また、上記技術的課題を解決するために創案された本発明に係る装置は、フロートバスで成形されたガラスリボンを、該フロートバスの下流側に配備された搬送経路の複数のローラによって連続的に搬送しつつ徐々に冷却するように構成したガラス板の製造装置において、前記搬送経路上におけるガラスリボンが、歪点−１０℃以上で且つ徐冷点＋３０℃以下の温度領域内にある時に、前記ガラスリボンに搬送方向の圧縮応力及び引張応力が印加することを抑制するように前記ガラスリボンの搬送速度に対する前記ローラの周速度の調整が行われることに特徴づけられる。【００２１】
この装置の構成は、上述の本発明に係る方法のうち冒頭で述べた方法の構成と実質的に同一であるので、作用効果を含む説明事項は、当該方法について既に述べた説明事項と同一である。
【発明の効果】
【００２２】
以上のように本発明によれば、フロートバスで成形されて［歪点−１０℃］以上で且つ［徐冷点＋３０℃］以下の温度領域内にあるガラスリボンの搬送速度に対するローラの周速度を適切に調整することにより、ガラスリボンに搬送方向の応力が印加されることを抑制することができるため、ガラスリボンの搬送方向と幅方向との両方向に対してガラスの構造緩和の差を抑制し得ることになり、その結果として、最終的に得られるガラス板の上記両方向における熱収縮率の差を大幅に低減させることが可能となる。
【図面の簡単な説明】
【００２３】
【図１】本発明の実施形態に係るガラス板の製造装置の概略構成を示す縦断側面図である。
【図２】本発明の実施形態に係るガラス板の製造装置の要部を示す一部省略概略斜視図である。
【図３】本発明の実施形態に係るガラスリボンへの応力の印加による影響と温度との関係を示すグラフである。
【図４】本発明の実施形態に係るガラスリボンへの応力の印加による影響とガラスリボンの冷却速度との関係を示すグラフである。
【図５ａ】本発明の実施例における第１段階でのガラス板を示す平面図である。
【図５ｂ】本発明の実施例における第２段階でのガラス板を示す平面図である。
【図６】従来におけるガラス板の製造装置の要部を示す概略縦断側面図である。
【発明を実施するための形態】
【００２４】
以下、本発明の実施形態を添付図面を参照して説明する。なお、以下の実施形態においては、プラズマディスプレイ用のガラス基板（板厚が１．０〜４．０ｍｍ）の成形に使用されるガラス板の製造装置を例示する。
【００２５】
図１は、本発明の実施形態に係るガラス板の製造装置の要部を示す概略側面図である。同図に示すように、ガラス板の製造装置１は、溶融錫２が貯留されたフロートバス３と、該フロートバス３の出口部分を構成するドロスボックス４と、該ドロスボックス４の下流側に配備された徐冷炉５とを有する。ドロスボックス４および徐冷炉５の内部空間には、フロートバス３の浴面上で形成されたガラスリボン６を徐々に冷却しつつ搬送する搬送経路７が配設されている。
【００２６】
この搬送経路７は、ドロスボックス４の上流端から徐冷炉５の下流端に至る経路であって、例えば１００〜３００本のローラ（搬送ローラ）８を備え、上流側から下流側に移行するに連れて温度が低くなるように構成されている。そして、この搬送経路７には、ガラスリボン６が、［歪点−１０℃］以上で且つ［徐冷点＋３０℃］以下の温度となる特定領域Ｓが存在している。この特定領域Ｓでは、ガラスリボン６に搬送方向Ａの圧縮応力及び引張応力（厳密には、搬送方向Ａに沿う圧縮応力及び引張応力）が印加されることを抑制するように、ガラスリボン６の搬送速度に対するローラ８の周速度が調整されるように構成されている。本実施形態では、特定領域Ｓは、徐冷炉５の上流側部位に存在しているが、この部位よりも下流側に存在していてもよく、或いはドロスボックス４内と徐冷炉５内とに跨って存在していてもよい。なお、図例では、搬送経路７（特に徐冷炉５内の搬送経路）におけるローラ８の配列個数が実際よりも少数に記載されている。
【００２７】
図２に詳細に示すように、上記の特定領域Ｓでは、ガラスリボン６の搬送速度Ｖ１1、Ｖ１2とローラ８の周速度Ｖ２1、Ｖ２2との速度差が小さくなるように調整され、つまりＶ１1とＶ２1との速度差、及びＶ１2とＶ２2との速度差がそれぞれ小さくなるように調整され、好ましくは、ガラスリボン６の搬送速度Ｖ１1、Ｖ１2とローラ８の周速度Ｖ２1、Ｖ２2とが同一もしくは略同一になるように調整されている。すなわち、この特定領域Ｓで、ガラスリボン６の搬送速度Ｖ１1、Ｖ１2とローラ８の周速度Ｖ２1、Ｖ２2との差が大きいと、ガラスリボン６に搬送方向Ａの圧縮応力ａや引張応力ｂが印加されるが、その両速度［Ｖ１1、Ｖ１2］、［Ｖ２1、Ｖ２2］の差が適切に小さいと、ガラスリボン６への上記応力の印加が有効に抑制される。特に、この特定領域Ｓで、ガラスリボン６の搬送速度Ｖ１1、Ｖ１2とローラ８の周速度Ｖ２1、Ｖ２2とが全ての部位において同一もしくは略同一であると、ガラスリボン６に上記応力が印加されることを実質的に阻止することができる。従って、ガラスリボン６の搬送速度Ｖ１1、Ｖ１2を目標値として、ローラ８の周速度Ｖ２1、Ｖ２2がその目標値にできる限り近づくように制御することが必要である。
【００２８】
そして、このように搬送経路７が特定領域Ｓにある時、すなわち搬送経路７の複数のローラ８によって搬送されているガラスリボン６が、［歪点−１０℃］以上で且つ［徐冷点＋３０℃］以下の温度領域内にある時には、ガラスリボン６に搬送方向Ａの応力が印加されることを抑制することができ、しかもこの時に、ガラスリボン６に対して幅方向Ｂの応力が印加されることはない。これにより、ガラスリボン６の搬送方向Ａと幅方向Ｂとの両方向においてガラスの構造緩和の差が生じることを抑制し得ることになり、その結果として、最終的に得られるガラス板の上記両方向における熱収縮率の差を低減させることが可能となる。
【００２９】
因みに、搬送経路７が、上記の特定領域Ｓを逸脱している場合、すなわちガラスリボン６が［歪点−１０℃］未満、または［徐冷点＋３０℃］超の温度領域においては、ガラスリボン６に搬送方向Ａの応力が印加されたとしても、その応力がガラスの構造緩和に与える影響を無視することができる。従って、上記の特定領域Ｓにおいてのみ、ガラスリボン６の搬送速度Ｖ１1、Ｖ１2とローラ８の周速度Ｖ２1、Ｖ２2との調整を適切に行えばよいことになる。なお、ガラスリボン６は、特定領域Ｓ内において、下流側に移動するに連れて冷却されることにより搬送方向Ａに収縮するため、その収縮をも加味したガラスリボン６の移動速度が上述の搬送速度Ｖ１1、Ｖ１2となる。従って、ガラスリボン６の搬送速度Ｖ１1、Ｖ１2及びローラ８の周速度Ｖ２1、Ｖ２2とは、各ローラ８が接触しているガラスリボン６のその接触部位における搬送速度Ｖ１1、Ｖ１2及び周速度Ｖ２1、Ｖ２2を意味している。
【００３０】
更に、この特定領域Ｓにおいて、ガラスリボン６の冷却速度が１０〜５０℃／分の範囲内にあると、より確実にガラスリボン６の搬送方向Ａと幅方向Ｂとの両方向においてガラスの構造緩和の差が生じることを抑制することができ、最終的に得られるガラス板の上記両方向における熱収縮率の差を低減させる上で有利となる。すなわち、ガラスリボン６の冷却速度が５０℃／分よりも大きいと、［徐冷点＋３０℃］超の温度領域におけるガラスリボン６に対する搬送方向Ａの応力の印加の影響を無視できなくなるおそれがあり、またガラスリボン６の冷却速度が１０℃／分よりも小さいと、［歪点−１０℃］未満の温度領域におけるガラスリボン６に対する搬送方向Ａの応力の印加の影響を無視できなくなるおそれがある。
【００３１】
この事項について詳述すると、図３に示すように、ガラスリボン６に印加される応力がガラスの構造緩和ひいては熱収縮率に与える影響は、温度によって重みが異なるため、重み関数として表わすことができる。そして、この重み関数は、ガラスリボン６の冷却速度が大きい場合には、同図に実線で示す特性曲線Ｃとして表わすことができ、またガラスリボン６の冷却速度が小さい場合には、同図に三点鎖線で示す特性曲線Ｄとして表わすことができる。
【００３２】
具体的には、重み関数は、図４に示すように、ガラスリボン６の冷却速度が５０℃／分の場合には実線で示す特性曲線Ｅ、４０℃／分の場合には破線で示す特性曲線Ｆ、３０℃／分の場合には一点鎖線で示す特性曲線Ｇ、２０℃／分の場合には二点鎖線で示す特性曲線Ｈ、１０℃／分の場合には三点鎖線で示す特性曲線Ｉとして表わすことができる。なお、これらの特性曲線Ｅ、Ｆ、Ｇ、Ｈ、Ｉは、ガラスの粘度特性から重み（ガラスの構造緩和ひいては熱収縮率に与える影響の重み）を計算して得られたものである。
【００３３】
この図４からも把握できるように、ガラスリボン６の冷却速度が１０〜５０℃／分の範囲内にあることを条件に、［歪点−１０℃］以上で且つ［徐冷点＋３０℃］以下の特定領域Ｓにおいて重みを有することになり、この特定領域Ｓを逸脱した場合には、殆ど重みを有しないことになる。従って、ガラスリボン６の冷却速度が１０〜５０℃／分の範囲内にあり且つガラスリボン６の温度領域が上記の特定領域Ｓにある時に、ガラスの構造緩和ひいては熱収縮率に影響を与え得る。このような観点から、ガラスリボン６の冷却速度が１０〜５０℃／分の範囲内にあれば、より確実にガラス板の熱収縮率の差を低減させ得ることになる。
【００３４】
なお、上記実施形態では、プラズマディスプレイ用のガラス基板の成形に本発明を適用したが、液晶ディスプレイ用などのガラス基板やその他のガラス板であっても、フロート法により成形されるガラス板であれば、同様にして本発明を適用することが可能である。
【実施例１】
【００３５】
本発明の実施例として、先ず第１段階で、ガラスリボンを冷却固化して最終的に得られたガラス板の中央部分から、図５ａに示すように、試料としてのガラス板１０を切り出し、そのガラス板１０の幅方向（左右方向）の両端から同一寸法離間し且つ相互間寸法がＬｘとなるように２本のマーキング２０を入れる。その後、ガラス板１０を、マーキング２０と直交する鎖線Ｍに沿って折り割ることにより、同一の大きさの２枚のガラス板片１０ａ，１０ｂに分割する。そして、この２枚のガラス板片１０ａ、１０ｂのうち、一方のガラス板片１０ａに対してのみ、常温から１０℃／分の速度で昇温した後、保持温度５８０℃で１時間保持し、その後に５℃／分の速度で降温する。この後、図５ｂに示すように、上記の熱処理を施した一方のガラス板片１０ａと、熱処理が施されていない他方のガラス板片１０ｂとを並列に配列させ、接着テープ（図示略）を用いて両ガラス板片１０ａ、１０ｂを固定した状態で、レーザー顕微鏡によりマーキング２０の位置ズレ量を測定する。そして、下記の数１の式１に、マーキング２０の位置ズレ量ΔＬ１、ΔＬ２と、マーキング２０の相互間寸法Ｌｘとを代入することにより、熱収縮率Ｓ（ｐｐｍ）を求める。【００３６】
【数１】
2011136122.tif 000003
【００３７】
本発明者は、このようにしてガラス板の熱収縮率を求めることを条件として、ガラスリボンの搬送速度に対するローラの周速度の調整を、上記の実施形態に係る［歪点−１０℃］以上で且つ［徐冷点＋３０℃］以下の特定領域Ｓで行った。その実験結果を、下記の表１に示す。なお、表１中、符号○は、極めて良好でることを意味し、符号△は、やや良好であることを意味している。【００３８】
【表１】
2011136122.tif 000004
【００３９】
上記の表１によれば、ガラスリボンの搬送速度に対するローラの周速度の差が、０．３０％及び０．４０％の場合には、ガラスリボンから最終的に得られたガラス板の搬送方向と幅方向との熱収縮率の差が何れも３ｐｐｍであるのに対して、前者の差が０．７０％である場合には、後者の差が１１ｐｐｍである。この事は、ガラスリボンの搬送速度に対するローラの周速度の差が、０．３０％及び０．４０％の場合に、ガラス板が極めて良好な熱収縮特性を示し、同じく上記速度の差が、０．７０％の場合に、ガラス板がやや良好な熱収縮特性を示していると言える。このような事情を勘案すれば、ガラスリボンの搬送速度に対するローラの周速度の差は、０．５％未満であることが好ましいと解される。
【符号の説明】
【００４０】
１  ガラス板の製造装置
３  フロートバス
４  ドロスボックス
５  徐冷炉
６  ガラスリボン
７  搬送経路
８  ローラ
Ｓ  ガラスリボンが［歪点−１０℃］以上で且つ［徐冷点＋３０℃］以下の特定領域
Ｖ１1、Ｖ１2  ガラスリボンの搬送速度
Ｖ２1、Ｖ２2  ローラの周速度
Ｖ４  下流ゾーン（第４ゾーン）
【図１】
2011136122.tif 000005
【図２】
2011136122.tif 000006
【図３】
2011136122.tif 000007
【図４】
2011136122.tif 000008
【図５ａ】
2011136122.tif 000009
【図５ｂ】
2011136122.tif 000010
【図６】
2011136122.tif 000011
【国際調査報告】
2011136122.tif 000012
2011136122.tif 000013